ШИХТА ДЛЯ ПРОИЗВОДСТВА ПОРИСТОГО ЗАПОЛНИТЕЛЯ
MIXURE FOR MAKING POROUS AGGREGATE

Изобретение относится к производству пористых заполнителей для бетонов.
Известна шихта для производства пористого заполнителя, содержащая, мас.%: глина монтмориллонитовая 35,0-38,0; уголь 5,0-6,0; доломит 36,0-50,0 [1].
Задачей изобретения является повышение прочности пористого заполнителя, полученного из шихты.
Технический результат достигается тем, что шихта для производства пористого заполнителя, содержащая глину монтмориллонитовую, уголь, доломит, дополнительно содержит фосфорный шлак при следующем соотношении компонентов, мас.%: глина монтмориллонитовая 79,0-80,0; уголь 2,0-3,0; доломит 5,0-9,0; фосфорный шлак 9,0-13,0.
В таблице приведены составы шихты для производства пористого заполнителя.
Компоненты
1
2
3
Глина монтмориллонитовая
80,0
79,5
79,0
Уголь
2,0
2,5
3,0
Доломит
9,0
7,0
5,0
Фосфорный шлак
9,0
11,0
13,0
Прочность на сжатие, МПа
4-4,5
4-4,5
4-4,5
2
2
3
2
3
3
2
5
Фосфорный шлак содержит 90-95% стеклофазы и характеризуется следующим химическим составом, мас.%: SiO 40,0-43,0; AlO 1,0-3,0; FeO 0,4-1,0; CaO 42,0-49,0; MgO 3,0-4,0; SO 2,0-3,0; PO 0,9-3,0.
В составе шихты для производства пористого заполнителя используют глины монтмориллонитовые, включающие Al-монтмориллонит и Fe-монтмориллонит (нонтронит).
2
3
2
3
2
Доломит содержит, мас.%: AlO 1,99; FeO 0,12; CaO 29,88; MgO 20,04; KO 0,27; п.п.п. 44,0.
Компоненты сырьевой смеси дозируют в требуемых количествах. Уголь, доломит, фосфорный шлак размалывают до прохождения через сетку №014, добавляют молотую глину монтмориллонитовую и смешивают. Полученную шихту увлажняют до 18-24% и формируют из нее гранулы размером 20-40 мм, которые сушат и обжигают при температуре 950-1050°С.
Источник информации
1. SU 1161500, C04B 31/00, 1985.